(57)【特許請求の範囲】
【請求項１】
第１の熱硬化性樹脂と、この第１の熱硬化性樹脂に比べて色調が異なり粘度が高い第２の熱硬化性樹脂とを、前記第２の熱硬化性樹脂が筋状となるように混合し、得られた混合樹脂を金型の注入口から前記金型内に供給して、前記混合樹脂を硬化させる、流れ柄を有する人造大理石の製造方法であって、
前記注入口から供給された前記混合樹脂の流路を複数に分割する整流部材を前記金型内に設置して、前記整流部材によって前記金型内を上流側部分と下流側部分とに仕切り、
前記整流部材は、前記注入口から遠い流路間の幅が、それよりも前記注入口から近い流路間の幅と同一またはそれよりも狭くなるように設置し、かつ、前記注入口から遠い流路の幅が、それよりも前記注入口から近い流路の幅と同一またはそれよりも広くなるように設置し、
前記注入口から前記金型内の前記上流側部分に供給された前記混合樹脂の流路を、前記整流部材により複数に分割して前記下流側部分に供給し、前記混合樹脂を硬化させることによって、前記下流側部分で目的とする成形品を得ることを特徴とする、流れ柄を有する人造大理石の製造方法。
【発明の詳細な説明】
【技術分野】
【０００１】
本発明は、人造大理石の製造方法に関する。
【背景技術】
【０００２】
流れ模様は大理石を特徴付ける意匠である。従来、人造大理石の意匠に高級感を付与することを目的として、流れ柄を有する人造大理石の製造方法に関する検討が行われてきた。
【０００３】
大理石模様を有する人造大理石の製造方法として、意匠を有するフィルムやゲルコート等と同時成形したり、あるいは成形後に塗装したりすることで、最表面のみに意匠を発現させる方法が知られている。しかし、これらの方法は、無垢材料を使用するものではないため、加工面や小口には大理石模様が存在せず、意匠面も使用時の磨耗劣化等により大理石模様が消失するおそれがある。このような問題を解消するためには、無垢材料を使用することが望ましい。
【０００４】
人造大理石の製造方法として、密閉型のキャビティを有する金型内に、１つまたは複数の注入口より樹脂を注入して硬化させる注型成形工法が知られている（特許文献１、２）。また、開放状態のキャビティに樹脂を注入して硬化させるオープン注入工法や、ベルトコンベア等に樹脂を連続的に供給して硬化させる押出成形工法が知られている。
【０００５】
無垢材料を使用した流れ柄を有する人造大理石の製造方法としては、オープン注入工法にて複数の色調の樹脂を使用して任意の模様を描く方法や、押出成形工法にてベース樹脂に差し込んだノズル等で色調の異なる柄用樹脂を供給する方法が知られている。
【０００６】
これらのうちオープン注入工法は、自由な模様を描画できるが、コストが高くなりやすいという問題や、注入時に樹脂中の有機溶剤が揮発し続けて作業環境が劣悪となるという問題がある。
【０００７】
また、押出成形工法には、樹脂の流れを利用した自然な模様が実現できるが、大規模な設備が必要となるという問題がある。
【０００８】
注型成形工法は、密閉型のキャビティを使用するために、オープン注入工法で問題となる溶剤の揮発を抑制でき、押出成形工法と比較して設備も小規模となることから、上述の問題が生じない工法である。
【先行技術文献】
【特許文献】
【０００９】
【特許文献１】特開２０１２−１１１０８５号公報
【特許文献２】特開２００３−６２８４０号公報
【発明の概要】
【発明が解決しようとする課題】
【００１０】
しかしながら、注型成形工法による流れ柄を有する人造大理石は、これまで製造されてこなかった。その理由は、自然な模様が得られないためである。
【００１１】
すなわち図８に示すように、注型成形工法では多くの場合、金型１の端部近傍に設けられた一点の注入口２より樹脂を金型１内のキャビティに注入する。ここで樹脂としては、第１の熱硬化性樹脂と、この第１の熱硬化性樹脂に比べて色調が異なり粘度が高い第２の熱硬化性樹脂とを、第２の熱硬化性樹脂が筋状となるように混合して得られる混合樹脂が使用される。この混合樹脂は、注入口２よりまず符号１００の矢印として混合樹脂の流れを示すように放射状に広がり、次いで金型１内の壁面に沿って流れる。
【００１２】
そして柄模様はこの混合樹脂の流れ１００に影響され、金型１のキャビティ形状と注入口２の位置を反映したものになってしまう。そのため、自然な大理石模様、すなわち巨大な岩より切り出したかのような均一な模様を表現することはできなかった。
【００１３】
本発明は、以上の通りの事情に鑑みてなされたものであり、注型成形工法によって、自然な模様の流れ柄を付与することができる人造大理石の製造方法を提供することを課題としている。
【課題を解決するための手段】
【００１４】
上記の課題を解決するために、本発明の流れ柄を有する人造大理石の製造方法は、第１の熱硬化性樹脂と、この第１の熱硬化性樹脂に比べて色調が異なり粘度が高い第２の熱硬化性樹脂とを、第２の熱硬化性樹脂が筋状となるように混合し、得られた混合樹脂を金型の注入口から金型内に供給して硬化させる、流れ柄を有する人造大理石の製造方法であって、注入口から供給された混合樹脂の流路を複数に分割する整流部材を金型内に設置して、整流部材によって金型内を上流側部分と下流側部分とに仕切り、整流部材は、注入口から遠い流路間の幅が、それよりも注入口から近い流路間の幅と同一またはそれよりも狭くなるように設置し、かつ、注入口から遠い流路の幅が、それよりも注入口から近い流路の幅と同一またはそれよりも広くなるように設置し、注入口から金型内の上流側部分に供給された混合樹脂の流路を、整流部材により複数に分割して下流側部分に供給し、混合樹脂を硬化させることによって、下流側部分で目的とする成形品を得ることを特徴としている。
【発明の効果】
【００１５】
本発明によれば、注型成形工法によって、自然な模様の流れ柄を付与することができる。
【図面の簡単な説明】
【００１６】
【図１】本発明の人造大理石の製造方法の一実施形態を概略的に説明するための平面図である。
【図２】本発明の人造大理石の製造方法の別の実施形態を概略的に説明するための縦断面図である。
【図３】本発明の人造大理石の製造方法の別の実施形態を概略的に説明するための縦断面図である。
【図４】本発明の人造大理石の製造方法の別の実施形態を概略的に説明するための縦断面図である。
【図５】（ａ）は、実施例１で使用した整流部材と、混合樹脂を金型内に供給し、硬化させて得られた人造大理石の平面写真、（ｂ）は、実施例１で使用した整流部材と、金型および注入口を概略的に示す平面図である。
【図６】比較例１において、混合樹脂を金型内に供給し、硬化させて得られた人造大理石の平面写真である。
【図７】（ａ）は、実施例２で使用した整流部材と、混合樹脂を金型内に供給し、硬化させて得られた人造大理石の平面写真、（ｂ）は、実施例２で使用した整流部材と、金型および注入口を概略的に示す平面図である。
【図８】注型成形工法による、流れ柄を有する人造大理石の製造方法の一例を概略的に説明するための平面図である。
【発明を実施するための形態】
【００１７】
以下、図面を参照しながら本発明の実施形態について説明する。
【００１８】
図１は、本発明の人造大理石の製造方法の一実施形態を概略的に説明するための平面図である。
【００１９】
本実施形態の流れ柄を有する人造大理石の製造方法では、第１の熱硬化性樹脂と、この第１の熱硬化性樹脂に比べて色調が異なり粘度が高い第２の熱硬化性樹脂とを、第２の熱硬化性樹脂が筋状となるように混合する。得られた混合樹脂を金型の注入口２から金型１内に供給して硬化させる。そして、注入口２から供給された混合樹脂の流路を複数に分割する整流部材１０を金型１内に設置して、整流部材１０によって金型１内を上流側部分３と下流側部分４とに仕切る。注入口２から金型１内の上流側部分３に供給された混合樹脂の流路を、整流部材１０により複数に分割して下流側部分４に供給し、混合樹脂を硬化させることによって、下流側部分４で目的とする成形品を得る。
【００２０】
本実施形態で使用される第１の熱硬化性樹脂は、硬化することによって成形品の基調となるベース樹脂である。第２の熱硬化性樹脂は、硬化することによってベース樹脂の基調に流れ柄を付与する柄用樹脂である。
【００２１】
第１および第２の熱硬化性樹脂としては、例えば、主成分である樹脂に、充填剤、硬化剤等の添加剤を適宜配合した樹脂組成物を用いることができる。
【００２２】
樹脂としては、例えば、ビニルエステル樹脂、不飽和ポリエステル樹脂、アクリル樹脂、エポキシ樹脂等が挙げられる。これらは１種単独で使用してもよく、２種以上を併用してもよい。
【００２３】
充填剤としては、例えば、水酸化アルミニウム、炭酸カルシウム、シリカ、ガラスパウダー等が挙げられる。これらは１種単独で使用してもよく、２種以上を併用してもよい。充填剤の配合量は、例えば、熱硬化性樹脂１００質量部に対して１００〜３００質量部とすることが好ましい。充填剤の配合量がこの範囲であると、成形品の耐衝撃強度、耐熱性を確保することができる。充填剤の粒径は、小さいほど人造大理石の耐衝撃強度を向上することができるが、熱硬化性樹脂の粘度を急激に上昇させて製造が困難となる場合があるため配合量を考慮して適宜設定することが望ましい。
【００２４】
硬化剤としては、人造大理石を成形する際の温度によって、半減期温度から選定することができる。具体的には、例えば、有機過酸化物を用いることができ、有機過酸化物として、例えば、１,１,３,３−テトラメチルブチルパーオキシ２−エチルヘキサノエート、ｔ−ヘキシルパーオキシ２−エチルヘキサノエート等が挙げられる。
【００２５】
第１および第２の熱硬化性樹脂には、上記以外の添加剤として、例えば、着色剤、紫外線吸収剤、減粘剤、離型剤、ガラス繊維等を配合することができる。各種着色剤（トナー）を配合することで、所望の色調に着色された、色調の異なる樹脂組成物を形成することができる。また、より高い意匠性を表現するために、蓄光剤や蛍光剤を配合することもできる。
【００２６】
また、第１および第２の熱硬化性樹脂は、例えば２０〜５０Ｔｏｒｒ程度の減圧下で真空脱泡の処理をすることができる。このようにして脱泡処理された色調の異なる第１および第２の熱硬化性樹脂の各々を個別に減圧状態から開放した後、これらを混合することができる。
【００２７】
柄用樹脂である第２の熱硬化性樹脂は、第１の熱硬化性樹脂に比べて粘度が高いものである。第２の熱硬化性樹脂の粘度は、充填剤を増量したり、充填剤を微粒子化させたり、微細粒子（アエロジル（登録商標）等）を添加することで調整できる。酸基を有する不飽和ポリエステル樹脂を使用する場合や、ビニルエステル樹脂やアクリル樹脂のうち特定のものを使用する場合には、増粘剤として希土類塩（酸化マグネシウム等）を使用することで粘度を調整できる。またヒドロキシル基を有する不飽和ポリエステル樹脂、ヒドロキシル基を有するビニルエステル樹脂、ヒドロキシル基を有するアクリル樹脂には、増粘剤としてイソシアネートを使用することで粘度を調整できる。アクリル樹脂の場合、反応重合度が異なる樹脂を使用することでも粘度を調整できる。
【００２８】
第２の熱硬化性樹脂の粘度は、第１の熱硬化性樹脂の粘度に比べて１．５倍以上とすることが好ましい。流動性も必要なため、第２の熱硬化性樹脂の粘度は１０００Ｐａ・ｓ以下とすることが好ましい。
【００２９】
第１の熱硬化性樹脂と第２の熱硬化性樹脂とを、第２の熱硬化性樹脂が細い筋状となるように混合し、混合樹脂を調製する。例えば、第１の熱硬化性樹脂が入った注型タンクに、第２の熱硬化性樹脂を、シリンジ等を使用して線状に投入した後、適宜混合し、攪拌することで柄用樹脂である第２の熱硬化性樹脂を均一に分散させつつ、筋状となるように混合することができる。
【００３０】
第２の熱硬化性樹脂の第１の熱硬化性樹脂に対する混合比は、第１の熱硬化性樹脂を１とした場合、質量比で０．００１〜０．８とすることが好ましく、意匠性を考慮すると０．０１〜０．５とすることがより好ましい。
【００３１】
このようにして得られた混合樹脂は、金型１の注入口２から金型１内に供給される。金型１内には、整流部材１０が設置されている。整流部材１０は、金型１内を上流側部分３と下流側部分４とに仕切り、かつ、注入口２から供給された混合樹脂の流路を複数に分割する。
【００３２】
整流部材１０は、注入口２の近傍に設置される。整流部材１０は、注入口２と干渉しない範囲で、注入口２より２０ｃｍ以内に設置することが好ましい。整流部材１０を注入口２に近付け過ぎないように設置することで、注入口２と整流部材１０が干渉して混合樹脂の注入に悪影響を及ぼす可能性を低減できる。また、注入口２と整流部材１０が離れ過ぎないように設置することで、整流部材１０より注入口２側の硬化物は廃棄されるが、この廃棄される部分が少なくなり、成形ロスを少なくすることができる。
【００３３】
整流部材１０は、混合樹脂を通さない閉鎖部１１と、混合樹脂の流動が可能な開口部１２を交互に形成する。例えば、独立した複数の整流部材１０を一直線上に配置することで、閉鎖部１１と開口部１２を交互に形成し、かつ、金型１内を上流側部分３と下流側部分４とに仕切ることができる。あるいは、複数の閉鎖部１１と複数の開口部１２を連結して構成された一体の整流部材１０を用いて、金型１内を上流側部分３と下流側部分４とに仕切ることができる。
【００３４】
整流部材１０における金型１との接触部以外の材質は特に限定されない。この金型１との接触部以外の材質は、整流部材１０を再利用するならば、成形に使用する混合樹脂との接着性が悪い材料が好ましい。具体的には、例えば、金属、難接着樹脂、シリコーン等が挙げられる。
【００３５】
整流部材１０における金型１との接触部は、ゴム、粘着テープ、または磁石とし、金型１の締め付けによる摩擦力、粘着力、または磁力で金型１に拘束することが好ましい。これにより、混合樹脂の注入による圧力で整流部材１０が移動してしまうことを抑制できる。
【００３６】
このようにして、注入口２から金型１内の上流側部分３に供給された混合樹脂の流路を、整流部材１０により複数に分割して下流側部分４に供給し、混合樹脂を硬化させることによって、下流側部分４で目的とする成形品を得る。
【００３７】
混合樹脂は、注入口２よりまず上流側部分３に供給された後、整流部材１０の開口部１２を通過することで流路が複数に分割される。これにより混合樹脂の流れは整流され、図１の符号２０の矢印として混合樹脂の流れを示すように金型１の注入口２とは反対側の端部に向かって、金型１の壁面と平行に直線状に流れる。
【００３８】
柄模様は、この整流された混合樹脂の流れ２０に影響され、自然な大理石模様、すなわち巨大な岩より切り出したかのような均一な模様を表現することができる。
【００３９】
このようにして金型１内の下流側部分４に整流部材１０を通じて混合樹脂を流し込んで供給した後、混合樹脂を硬化させて成形する。硬化の条件は、第１および第２の熱硬化性樹脂の種類、特性に応じて適宜設定することができるが、例えば、金型１を常温または、１２０℃までの温度で加熱して、３０〜１２０分間静置することで硬化させる方法等が例示される。混合樹脂の硬化後は、金型１を開いて、流れ柄が形成された人造大理石を取り出すことができる。
【００４０】
本実施形態により製造された人造大理石は、自然な模様の流れ柄を有することから、意匠性、デザイン性に優れ、商品価値が高い。このような人造大理石の成形品は、例えば、洗面カウンター、キッチンカウンター等のカウンター材、あるいはテーブル材、床材、壁面材等に好適に使用することができる。
【００４１】
以上に説明した本実施形態の人造大理石の製造方法によれば、注型成形工法によって、自然な模様の流れ柄を付与することができる。
【００４２】
図２は、本発明の人造大理石の製造方法の別の実施形態を概略的に説明するための縦断面図である。
【００４３】
同図に示す整流部材１０は、独立した複数の整流部材１０を一直線上に配置することで、混合樹脂を通さない閉鎖部１１と、混合樹脂の流動が可能な開口部１２を交互に形成している。そして整流部材１０は、上型１ａと下型１ｂに接触して金型１内で固定され、金型１内を上流側部分３と下流側部分４とに仕切っている。独立した複数の整流部材１０のそれぞれは、金型１の上型１ａと下型２ａとの締め付けによる摩擦力、粘着力、または磁力で、混合樹脂の注入によって移動しないように金型１に拘束される。
【００４４】
本実施形態では、整流部材１０を、注入口２から遠い流路間（閉鎖部１１）の幅が、それよりも注入口２から近い流路間（閉鎖部１１）の幅と同一またはそれよりも狭くなるように設置している。すなわち、流路間の幅ａ１〜ａ４が、ａ１≧ａ２≧ａ３≧ａ４となるように設置している。
【００４５】
このようにすることで、注入口２に近い側の開口部１２と、注入口２に遠い側の開口部１２との間で混合樹脂が通り抜けるタイミングに大きな時間差が生じることを抑制できる。すなわち、注入口２に近い側の開口部１２を混合樹脂が通り抜けてから時間が経過して後に遠い側の開口部１２を混合樹脂が通り抜けることを抑制できる。そのため、整流部材１０を一直線に配置した仕切り部分の端部側において放射状に混合樹脂が流れることがなく、自然な流れ柄とすることができる。
【００４６】
閉鎖部１１の幅を、注入口２に近い側からａ１, ａ２, ……, ａｎとする。このとき、５０ｍｍ≧ａ１≧ａ２≧……≧ａｎとすることが好ましい。閉鎖部１１の幅を５０ｍｍ以下にすると、閉鎖部１１両脇の開口部１２を通り抜けた混合樹脂が閉鎖部１１に回り込むような流れの発生を抑え、自然な流れ柄とすることができる。
【００４７】
また、注入口２より遠い側の閉鎖部１１を大きくすると（ａ１＜ａ２＜……＜ａｎ）、注入口２に近い側の開口部１２を混合樹脂が通り抜けてから時間が経過して後に遠い側の開口部１２を混合樹脂が通り抜ける。そのため、整流部材１０を一直線に配置した仕切り部分の端部側において放射状に混合樹脂が流れ、自然な流れ柄とならない場合がある。
【００４８】
また本実施形態では、整流部材１０を、注入口２から遠い流路（開口部１２）の幅が、それよりも注入口２から近い流路（開口部１２）の幅と同一またはそれよりも広くなるように設置している。
【００４９】
このようにすることで、注入口２に近い側の開口部１２と、注入口２に遠い側の開口部１２との間で混合樹脂が通り抜けるタイミングに大きな時間差が生じることを抑制できる。すなわち、注入口２に近い側の開口部１２を混合樹脂が通り抜けてから時間が経過した後に遠い側の開口部１２を混合樹脂が通り抜けることを抑制できる。そのため、整流部材１０を一直線に配置した仕切り部分の端部側において放射状に混合樹脂が流れることがなく、自然な流れ柄とすることができる。
【００５０】
開口部１２の幅を、注入口２に近い側からｂ１, ｂ２,……, ｂｎ−１とする。このとき、５ｍｍ≦ｂ１≦ｂ２≦……≦ｂｎ−１≦５０ｍｍとすることが好ましい。開口部１２の幅を５０ｍｍ以下にすると、開口部１２の中でも注入口２に近い側のものと遠い側のものとの間での混合樹脂が通り抜ける時間差が小さくすることができる。そのため平行な流れとなって、自然な流れ柄とすることができる。開口部１２の幅を５ｍｍ以上とすると、開口部１２における流動抵抗を十分に小さくしながら混合樹脂を通過させることができる。
【００５１】
また、注入口２より近い側の開口部１２の幅を大きくすると（ｂ１＞ｂ２＞……＞ｂｎ−１）、注入口２に近い側の開口部１２を混合樹脂が通り抜けてから時間が経過した後に遠い側の開口部１２を混合樹脂が通り抜ける。そのため、整流部材１０を一直線に配置した仕切り部分の端部側において放射状に混合樹脂が流れ、自然な流れ柄とならない場合がある。
【００５２】
本実施形態の人造大理石の製造方法によれば、注型成形工法によって、自然な模様の流れ柄を付与することができる。また、整流部材１０を、注入口２から遠い流路間の幅が、それよりも注入口２から近い流路間の幅と同一またはそれよりも狭くなるように設置している。したがって、注入口２に近い側の開口部１２と、注入口２に遠い側の開口部１２との間で混合樹脂が通り抜けるタイミングに大きな時間差が生じることを抑制でき、自然な流れ柄とすることができる。さらに、整流部材１０を、注入口２から遠い流路の幅が、それよりも注入口２から近い流路の幅と同一またはそれよりも広くなるように設置している。したがって、注入口２に近い側の開口部１２と、注入口２に遠い側の開口部１２との間で混合樹脂が通り抜けるタイミングに大きな時間差が生じることを抑制でき、自然な流れ柄とすることができる。
【００５３】
図３および図４は、本発明の人造大理石の製造方法の別の実施形態を概略的に説明するための縦断面図である。
【００５４】
図３の実施形態では、整流部材１０として、一体化された単独の部材を使用している。すなわち、混合樹脂を通さない閉鎖部１１と、混合樹脂の流動が可能な開口部１２を交互に形成し、かつ、複数の閉鎖部１１と開口部１２を連結して構成された一体の整流部材１０を用いている。複数の閉鎖部１１と開口部１２はそれぞれ、板状の底面部によって、この底面部の上で連結している。閉鎖部１１と開口部１２は断面矩形状で、開口部１２は上方が開放されている。
【００５５】
この整流部材１０は、上型１ａと下型１ｂに接触して金型１内で固定され、金型１内を上流側部分３と下流側部分４とに仕切っている。独立した複数の整流部材１０のそれぞれは、金型１の上型１ａと下型２ａとの締め付けによる摩擦力、粘着力、または磁力で、混合樹脂の注入によって移動しないように金型１に拘束される。
【００５６】
図４の実施形態では、図３と同様に、整流部材１０として、一体化された単独の部材を使用している。複数の開口部１２は、断面円形状で、板状の部材を板面と平行に穿孔して開口部１２を形成している。複数の閉鎖部１１は、この板状の部材の縦断面における、断面円形状に穿孔された以外の部分から構成されている。
【００５７】
この整流部材１０は、上型１ａと下型１ｂに接触して金型１内で固定され、金型１内を上流側部分３と下流側部分４とに仕切っている。独立した複数の整流部材１０のそれぞれは、金型１の上型１ａと下型２ａとの締め付けによる摩擦力、粘着力、または磁力で、混合樹脂の注入によって移動しないように金型１に拘束される。
【００５８】
図３および図４の実施形態の人造大理石の製造方法によれば、整流部材１０を金型１内に設置することで、注型成形工法によって、自然な模様の流れ柄を付与することができる。また、整流部材１０として、一体化された単独の部材を使用しているので、金型１内への設置が容易である。さらに、一体化された単独の部材とすることで、複数の閉鎖部１１と複数の開口部１２の断面形状の設計の自由度も向上する。
【実施例】
【００５９】
以下に、実施例により本発明をさらに詳しく説明するが、本発明はこれらの実施例に何ら限定されるものではない。
１．配合
表１の配合に基づき、第１の熱硬化性樹脂（ベース樹脂）および第２の熱硬化性樹脂（柄用樹脂）を調製した。
【００６０】
【表１】
0006541058.tif 000002
【００６１】
２．注型準備
第１の熱硬化性樹脂が入った注型タンクに、第１の熱硬化性樹脂の０．５質量％の第２の熱硬化性樹脂を、シリンジ等を使用して線状に投入し、適宜に混合、攪拌することで第２の熱硬化性樹脂を均一に分散させた。これにより、第２の熱硬化性樹脂が筋状となるように混合された混合樹脂を得た。
３．注型
金型として、図２〜図４に示すような、平面視で矩形状の上型および下型を備え、１つの注入口をこの矩形面の端部近傍に有するものを用意した。
【００６２】
ホースを通じて注型タンクと金型の注入口を接続し、注型タンクに圧力をかけ、金型の注入口から金型内に混合樹脂を供給した。
【００６３】
実施例１、２では、金型内にブロック状の複数の整流部材を一列に配置し、上型と下型で締め付けて設置した。
４．成形
金型内に供給した混合樹脂を、９０℃で１時間加熱して硬化させた。
＜実施例１＞
図５（ｂ）に示す注入口２から整流部材１０までの距離Ｌを３０ｍｍ、閉鎖部１１の幅はａ１＝ａ２＝ａ３＝ａ４＝３０ｍｍ、開口部１２の幅はｂ１＝ｂ２＝ｂ３＝３０ｍｍとした。
【００６４】
混合樹脂を金型内に供給し、硬化させて得られた人造大理石の平面写真を図５（ａ）に示す。自然な模様の流れ柄を得ることができた。
＜比較例１＞
整流部材１０を設置せずに、それ以外は実施例１と同様にして成形を行った。混合樹脂を金型内に供給し、硬化させて得られた人造大理石の平面写真を図６に示す。不自然な流れ模様となり、自然な模様の流れ柄を得ることはできなかった。
＜実施例２＞
図７（ｂ）に示す注入口２から整流部材１０までの距離Ｌを３０ｍｍ、閉鎖部１１の幅と開口部１２の幅は図７（ｂ）のとおりとした。
【００６５】
混合樹脂を金型内に供給し、硬化させて得られた人造大理石の平面写真を図７（ａ）に示す。比較例１に比べると自然な模様の流れ柄を得ることができたが、実施例１に比べると、やや不自然な部分が見られた。図７（ａ）の地点(1)では、閉鎖部が１００ｍｍと長いため、両端の開口部より流れ込む樹脂の流れが発生し、この部分は大理石模様としてはやや不自然な意匠となっている。地点(2)では、開口部が７５ｍｍと広いため、開口部中央からやや上側の樹脂が先に流動してしまい、樹脂が先行した部分の柄が抜けてしまい、この部分は大理石模様としてはやや不自然な意匠となった。
【符号の説明】
【００６６】
１      金型
２      注入口
３      上流側部分
４      下流側部分
１０      整流部材
【図１】
0006541058.tif 000003
【図２】
0006541058.tif 000004
【図３】
0006541058.tif 000005
【図４】
0006541058.tif 000006
【図５】
0006541058.tif 000007
【図６】
0006541058.tif 000008
【図７】
0006541058.tif 000009
【図８】
0006541058.tif 000010